FR 3112696 A1 20220128 FR 2007928 A 20200727 La présente invention concerne un procédé de filtration de particules en suspension dans l’air utilisant un tissu en Faso Dan Fani, en Kenté ou en Rabal comme couche visible à l’extérieure, auquel sont superposées une ou plusieurs couches textiles en coton, pour filtrer entre 90% et 99% des aérosols de 3 µm, et entre 60% et 96% des aérosols de 1 µm, tout en ayant une perméabilité de l’air supérieure à 94 L.m -2 .s -1 à dépression 100 Pa. filtration par association de textiles en coton à un tissu réalisé de manière artisanale Domaine de l’invention et état de la technique antérieure L’invention se rapporte au domaine du procédé de filtration pour masques de protection respiratoire contre la pollution, les aérosols, les virus, et/ou les bactéries. Il s’agit de filtrer les particules en suspension dans l’air grâce à un procédé de superposition de textiles en coton, en vue de d’utiliser l’association ainsi obtenue, notamment et sans que ce soit limitatif, pour la réalisation de masques à poser sur le bas du visage. Le Faso Dan Fani, est une étoffe burkinabé par excellence utilisée depuis des décennies au Burkina Faso et réalisé par tissage artisanal. Littéralement, Faso Dan Fani signifie « pagne tissé de la patrie ». Le Faso Dan Fani a permis à des milliers de femmes tisserandes d’améliorer leurs conditions de vie. Il porte un intérêt important autant sur le plan économique que traditionnel. Ce tissu traditionnel est obtenu à base de coton, qui une fois récolté, est filé et teint . Le coton est ensuite tissé sur des métiers à tisser horizontaux. Les tisserands confectionnent ainsi des bandes plus ou moins larges, ensuite assemblées pour faire un pagne. Ce tissage artisanal permet d’avoir des motifs et textures originaux et variables, mais les grammages peuvent varier d’un tissu à l’autre en en fonction de l’épaisseur de fil utilisé. Le tissage du Faso Dan Fani est similaire au tissage de deux autres textiles traditionnels d’Afrique de l’Ouest : le Kenté et le Rabal. Au premier semestre 2020, des masques en tissus avaient déjà été réalisés dans plusieurs pays du monde, avec pour objectif d’atteindre l’efficacité de protection de plus de 90% des aérosols. Cependant, ces masques ne présentent pas toujours des performances suffisantes en termes de filtration et de perméabilité de l’air. Une base de données publiée par l’Institut français du textile et de l’habillement (IFTH), et mise à jour le 26 Mai 2020, présente des exemples de textiles industriels permettant d’atteindre cet objectif. On a certes déjà exploré l’utilisation du Faso Dan Fani pour la réalisation de masques de protection respiratoire. Mais jusqu’ici, les masques réalisés soit ne permettaient pas de réaliser une filtration de plus de 90% d’aérosols et particules de 3 µm, soit offraient une perméabilité de l’air insuffisante par rapport au seuil de 90 L.m -2 .s -1 à dépression 100 Pa. Le problème consiste à réaliser avec ce tissu une filtration qui permette de satisfaire à ces deux exigences. L’invention vise à remédier aux inconvénients et limites de l’état de la technique, en présentant un procédé de filtration qui permet d’utiliser le Faso Dan Fani en superposition avec un ou plusieurs autres textiles en coton, pour filtrer entre de 90% et 99% des aérosols de 3 µm et entre 65% et 96% des aérosols de 1 µm tout en garantissant une perméabilité de l’air supérieure à 94 L.m -2 .s -1 à une dépression de 100 Pa. Le matériau ainsi réalisé par la présente invention permet de satisfaire ces exigences de filtration d’aérosols et de perméabilité de l’air, tout en en faisant du Faso Dan Fani la couche la plus visible de l’extérieur. L’invention comprend aussi bien le procédé que le matériaux de filtration obtenu par ce procédé. Le matériaux obtenu par ce procédé de filtration peut être utilisé pour la réalisation de masques de protection respiratoires à poser sur le bas du visage, sans que cet usage ne soit limitatif. L’invention concerne en particulier le procédé de filtration par association d’une ou plusieurs couches textiles en coton sur un tissu de Faso Dan Fani en sorte que l’association ainsi réalisée puisse filtrer entre 90% et 99% des particules de 3 µm et entre 65% et 96% des particules de 1 µm, tout en garantissant une perméabilité de l’air supérieure à 94 L.m -2 .s -1 à dépression 100 Pa. Par ailleurs, des modes de réalisation de l'invention peuvent comporter l'une ou plusieurs des caractéristiques suivantes : un tissu en Kenté est utilisé en lieu et place du tissu en Faso Dan Fani comme couche visible de l’extérieur. un tissu en Rabal peut est utilisé en lieu et place du Faso Dan Fani ou du Kenté, comme couche visible de l’extérieur. on superpose une seule couche de textile à un tissu en Faso Dan Fani, Kenté ou Rabal. Brève description du dessin La présente invention sera mieux comprise sur la base de la description qui va suivre et du dessin en annexe qui sert à illustrer un exemple de matériau de filtration tel que mis en œuvre par le procédé décrit par la présente invention. Exposé détaillé de mode de réalisation particulier Afin de mieux comprendre l’invention, nous la décrivons de manière exemplative et non limitative par la . Dans la figure, nous avons représenté par 3 le tissu en Faso Dan Fani visible de l’extérieur, par 2 une couche textile 100% coton et par 1 une autre couche textile 100% coton. Les couches textiles 1, 2 et 3 sont superposées. Les textiles 1 et 2 constituent l’ensemble de préfiltration P. Dans l’exemple de réalisation illustré, Les couches 1 et 2 sont deux textiles 100% coton judicieusement sélectionnés en fonction de la taille de fil utilisé pour tisser le textile en Faso Dan Fani qui constitue la couche 3 de ce même exemple. L’association ainsi réalisée est telle qu’on peut mesurer en laboratoire, une filtration de 97% des particules de 3 µm et une filtration de 86% des particules de 1 µm avec une perméabilité de l’air de 107 L.m -2 .s -1 à dépression 100 Pa. Procédé de filtration par association d’une ou plusieurs couches textiles en coton sur un tissu de Faso Dan Fani en sorte que l’association ainsi réalisée puisse filtrer entre 90% et 99% des particules de 3 µm et entre 65% et 96% des particules de 1 µm, tout en garantissant une perméabilité de l’air supérieure à 94 L.m -2 .s -1 à dépression 100 Pa. . Procédé de filtration réalisé selon la revendication 1 caractérisé en ce qu’on utilise un tissu en Kenté en lieu et place du tissu en Faso Dan Fani comme couche visible de l’extérieur. Procédé de filtration suivant l’une des revendications 1 ou 2, caractérisé en ce qu’on utilise un tissu en Rabal en lieu et place du Faso Dan Fani ou du Kenté, comme couche visible de l’extérieur. Procédé de filtration suivant l’une des revendications 1 à 3, caractérisé en ce qu’on superpose une seule couche de textile à un tissu en Faso Dan Fani, Kenté ou Rabal.